СПОСОБ РАЗДЕЛЕНИЯ ЗОЛОТОСЕРЕБРЯНЫХ СПЛАВОВ ПУТЕМ ВАКУУМНОЙ ДИСТИЛЛЯЦИИ И УСТРОЙСТВО ДЛЯ ЕГО РЕАЛИЗАЦИИ

1. Способ разделения золотосеребряных сплавов путем вакуумной дистилляции, включающий нагрев при глубоком вакууме исходного сырья до температуры испарения с поверхности его расплава легколетучих компонентов и их перехода в твердое состояние в зоне конденсации охлаждаемого конденсатора,
отличающийся тем, что конденсация металлов из парогазовой смеси происходит в ограниченной области охлаждаемого конденсатора при строго направленном движении потока парогазовой смеси из тигля в зону конденсации, повышающем давление парогазовой смеси, при соблюдении соотношения:
к
пл
Т<Т, где
к
Т - температура конденсации,
пл
Т - температура плавления, осаждаемого металла,
создавая условия для появления значительного числа зародышевых центров кристаллизации.
2. Установка для реализации способа разделения золотосеребряных сплавов путем вакуумной дистилляции, включающая вакуумную камеру 1, в которой размещены плавильный тигель 2, вокруг тигля размещен нагревательный элемент 4 в виде индуктора, выполненного с поворотным устройством и возможностью опрокидывания, по крайней мере, один конденсатор 5 с несколькими ловушками 6 и изложница 7,
отличающаяся тем, что дополнительно снабжена теплозащитным экраном 8, расположенным между обмоткой индуктора и тиглем, сверху которого установлена конусная насадка 3.
3. Установка вакуумной дистилляции для разделения золотосеребряных сплавов по п. 2, отличающаяся тем, что конденсатор выполнен в виде полусферы.
4. Установка вакуумной дистилляции для разделения золотосеребряных сплавов по п. 2, отличающаяся тем, что конусная насадка выполнена графитовой.
5. Установка вакуумной дистилляции для разделения золотосеребряных сплавов по п. 2, отличающаяся тем, что ограничивающий экран выполнен из тугоплавкого металла, например титана.
6. Установка вакуумной дистилляции для разделения золотосеребряных сплавов по п. 2, отличающаяся тем, что ограничивающий экран выполнен в виде крышки с отверстием под конусную графитовую насадку.
7. Установка вакуумной дистилляции для разделения золотосеребряных сплавов по п. 2, отличающаяся тем, что теплозащитный экран выполнен керамическим.
8. Установка вакуумной дистилляции для разделения золотосеребряных сплавов по п. 2, отличающаяся тем, что внутри полусферического конденсатора от его середины к краям приварены штыри 11, расположенные в шахматном порядке для удержания конденсируемого металла.
9. Установка вакуумной дистилляции для разделения золотосеребряных сплавов по п. 2, отличающаяся тем, что графитовый тигель выполнен со сферическим дном.
10. Установка вакуумной дистилляции для разделения золотосеребряных сплавов по п. 2, отличающаяся тем, что подкладка, на которой установлен теплозащитный экран, выполнена керамической.
11. Установка вакуумной дистилляции для разделения золотосеребряных сплавов по п. 2, отличающаяся тем, что ограничивающий экран, который одевается на конденсатор снизу, выполнен из титана.